FR 2066941 A1 19710813 FR 7037133 A 19701014 L'invention a pour objet un procédé pour teindre des tissus en fibres de polyacrylonitrile. On connaît déjà des procédés pour colorer les solutions de polyacrylonitrile au moment du filage. I1 est également connu de teindre des fibres de polyacrylonitrile en milieu aqueux après le filage, alors qu'elles sont encore à l'état de gel humide. tu est par ailleurs connu de teindre en milieu aqueux les produits finis en fibres de polyacrylonitrile en ayant recours aux techniques destraitementsd'amélioration de produits textiles. Cette dernière technique de teinture exige l'application de températures égales ou supérieures à 1000 C. La coloration lors du filage nécessite la mise en oeuvre de colorants spécialement préparés et coûteux. La teinture de gels en milieu aqueux constitue une opération tinctoriale dispendieuse qui nécessite également un choix spécial de colorants. Les techniques de teinture connues qui sont appliquées dans le cadre des traitements d'amélioration des produits textiles, se caractérisent par une dépense considérable en temps, en énergie et en appareils. L'invention a pour objet un procédé de teinture de fibres de polyacrylonitrile qui remédie aux inconvénients susindiqués. L'invention vise donc à mettre au point une technologie des teintures qui permette de réaliser la teinture de tissus en fibres de polyacrylonitrile en un temps très court tout en garantissant une coloration grand teint. Conformément à l'invention, on dissout le colorant dans un solvant organique ou dans un mélange de plusieurs solvants organiques et on effectue la teinture du tissu en fibres de polyacrylonitrile à des températures inférieures au point d'ébullition du bain de teinture. Les solvants organiques mis en oeuvre de façon préférentielle sont le diméthylformamide, le diméthylsulfoxyde, des alcools aliphatiques inférieurs ou des hydrocarbures chlorés. Il était déjà connu de teindre des tissus en fibres de polyesters dans un milieu non aqueux. Cette méthode consiste à dissoudre le colorant dans un milieu capable de faire gonfler les fibres de polyester et d'effectuer la teinture sous des conditions correspondantes. Néanmoins, il était surprenant de constater que ce principe tinctorial convient pour la teinture de tissus en fibres de polyacrylonitrile effectuée avec des colorants appartenant à des classes de colorants très diverses. Rien ne permettait au spécialiste de supposer et d'espérer-que-ce procéda fût appliquable aussi aux tissus en fibres de polyacrylonitrile, car les solvants organiques proposésipour la teintùre -des tissus en-fibres de polyester au moyen -de solutions coloYées---ne produisent qu'un gonflement extremement faible dans le cas des tissus en fibres de polyacrylonitrile et il fallait par conséquent s'attendre à ce que la transposition de ce principe tinctorial ne conduise pas, du point de vue de l'économie de temps et d'énergie, à des résultats plus favorables que les techniques classiques de teinture en milieu aqueux. Par mise en oeuvre du procédé conforme à l'invention, on obtient des fibres bien teintes dans la masse et présentant des teintes de bonne solidité. Comparativement aux techniques connues, on peut réduire les températures du bain et raccourcir la durée de l'opération. Le procédé selon l'invention offre la possibilité d'effectuer, au cours de la fabrication des fibres de polyacrylonitrile et de leur transformation en produits textiles, des opérations de teinture en des temps très courts aussi bien suivant des processus discontinus que suivant des processus continus. On peut utiliser tous les colorants habituels qui sont sblu- bles dans les solvants ou mélanges de solvants organiques mis en oeuvre. Les exemples suivants décrivent avec plus de détails le procédé selon l'invention. Exemple 1. On teint ùne fibre en polyacrylonitrile à l'état de gel humide durant 5 minutes à 50"C dans une solution éthanolique à 1% du colorant connu sous la désignation rouge d'Astrazone BBL (colorant basique). On enlève ensuite l'excès de bain et on rince le produit teint durant 20 secondes dans de l'éthanol additionné d'un agent de préparation à base d'un ester d'un acide gras supérieur, puis on l'essore et on le sèche à l'air chaud. La fibre est complètement teinte dans la masse et présentede bonnes qualités de solidité de teinte. Exemple 2. On teint une fibre de polyacrylonitrile au cours de sa transformation en un produit textile, en la plongeant durant 5 minutes dans un bain constitué par 40% de diméthylformamide et 60% d'isobutanol et contenant 3% de rouge d'Astrazone BBL. On enlève ensuite l'excès de bain, on rince le-produit teint durant 20 secondes dans de l'îsobutanol et, après essorage, on le sèche à l'air chaud. Comme il va de soi, et comme il résulte d'ailleurs- dêj-à de -ce qui précède, l'invention ne se limite nullement à ceux de ses modes d'application, non plus que ceux des modes de réalisation de ses diverses parties, ayant été plus spécialement indiqués elle en embrasse, au contraire, toutes les variantes. REVENDICATION Procédé pour teindre des tissus en fibres de polyacryloni- trile, caractérisé en ce qu'on dissout le colorant dans un solvant organique ou dans un mélange de plusieurs solvants organiques et qu'on teint la natte de fibres à l'état de gel humide ou le produit textile fini à des températures inférieures au point d'ébullition du milieu de teinture.